(57)【要約】      （修正有）【課題】ホース締結部のシール性向上とホースの柔軟性向上とを両立させることができる耐熱ホースを提供する。【解決手段】管状の内層１と、内層の外周面に接して設けられた外層２とを備えた耐熱ホースであって、内層が、（Ａ）成分を主成分とし（Ｂ）〜（Ｄ）成分を含有するとともに、（Ａ）成分１００重量部に対し（Ｃ）成分を０．３〜５重量部の割合で含有するゴム組成物からなり、外層２が、（ａ）成分を主成分とし（ｂ）〜（ｅ）成分を含有するとともに、（ａ）成分１００重量部に対し（ｃ）成分を０．５〜１０重量部の割合で含有するゴム組成物からなる。【選択図】図１
2020133841.tif 000002
【特許請求の範囲】
【請求項１】
管状の内層と、上記内層の外周面に接して設けられた外層とを備えた耐熱ホースであって、上記内層が、下記（Ａ）成分を主成分とし下記（Ｂ）〜（Ｄ）成分を含有するとともに、（Ａ）成分１００重量部に対し（Ｃ）成分を０．３〜５重量部の割合で含有するゴム組成物からなり、上記外層が、下記（ａ）成分を主成分とし下記（ｂ）〜（ｅ）成分を含有するとともに、（ａ）成分１００重量部に対し（ｃ）成分を０．５〜１０重量部の割合で含有するゴム組成物からなることを特徴とする耐熱ホース。
（Ａ）フッ素ゴムとエチレンアクリルゴムとのアロイ。
（Ｂ）過酸化物架橋剤。
（Ｃ）多官能シアヌレートモノマー。
（Ｄ）カーボンブラック。
（ａ）アクリル系ゴム。
（ｂ）過酸化物架橋剤。
（ｃ）多官能トリメチロールモノマー。
（ｄ）イミダゾール系架橋剤。
（ｅ）カーボンブラック。
【請求項２】
上記内層に含まれる多官能シアヌレートモノマー（Ｃ）が、トリアリルシアヌレートおよびトリアリルイソシアヌレートから選ばれた少なくとも一つである、請求項１記載の耐熱ホース。
【請求項３】
上記外層に含まれる多官能トリメチロールモノマー（ｃ）が、トリメチロールプロパントリアクリレートおよびトリメチロールプロパントリメタクリレートから選ばれた少なくとも一つである、請求項１または２記載の耐熱ホース。
【請求項４】
上記外層に含まれるカーボンブラック（ｅ）が、ＩＳＡＦ級カーボンブラックおよびＦＥＦ級カーボンブラックからなり、その重量比が、ＩＳＡＦ級カーボンブラック：ＦＥＦ級カーボンブラック＝１：９〜９：１である、請求項１〜３のいずれか一項に記載の耐熱ホース。
【発明の詳細な説明】
【技術分野】
【０００１】
本発明は、自動車や産業機械等の分野において使用される耐熱ホースに関するものであり、詳しくは、自動車用過給配管（インタークーラーホース、ＥＧＲホース等）として有用な、耐熱ホースに関するものである。
【背景技術】
【０００２】
自動車用に用いられる耐熱ホースとして、従来、最内層材料にフッ素ゴムを用い、さらに、コス卜の高いフッ素ゴムの使用量を抑えるため、最内層であるフッ素ゴム層の外周に、耐熱性に優れるアクリル系ゴム層を設けた積層ホースが各種提案されている（例えば、特許文献１および２参照）。
【０００３】
また、上記最内層とアクリル系ゴム層との間の層間接着性を高めるため、上記最内層のポリマーをフッ素ゴムとアクリル系ゴムとのアロイとしたり、上記最内層とアクリル系ゴム層の架橋剤や共架橋剤を同じ種類のものに揃えたりする、といったことも、本出願人により既に検討されている（特許文献３参照）。
【先行技術文献】
【特許文献】
【０００４】
【特許文献１】特開平６−７９８２８号公報
【特許文献２】特許第４０８１７１１号公報
【特許文献３】特開２０１６−７０３３２号公報
【発明の概要】
【発明が解決しようとする課題】
【０００５】
ところで、近年、自動車用耐熱ホース内を流れる流体によるホース内圧の上昇に伴い、ホース締結部のシール性（ホース端部に挿入されたホース口金に対するシール性）の向上がより一層求められている。上記のようなホース締結部のシール性の向上を図るための対処方法としては、例えばホースの外層に硬度の高い層を設けてホースの緊縛力を高めることが検討されるが、このようにした場合、ホースの柔軟性が損なわれ、ホースに脈動が発生する。このような脈動は、ホースの寿命を縮める他、ホース内を流れる流体の均一輸送が損なわれたり、上記シール性の経時による低下を招いたりすることが懸念される。また、耐熱ホースは、熱環境下での長期間使用が要求されるが、熱老化によりホースの柔軟性が損なわれると、上記のような問題とともに、劣化によるクラックが発生するといった問題も生じる。
以上のような事情により、耐熱ホースにおけるホース締結部のシール性と、ホースの柔軟性とを両立させるのは難しい。
【０００６】
本発明は、このような事情に鑑みなされたもので、ホース締結部のシール性とホースの柔軟性とを両立させることができる耐熱ホースの提供をその目的とする。
【課題を解決するための手段】
【０００７】
上記の目的を達成するため、本発明は、以下の［１］〜［４］を、その要旨とする。
［１］管状の内層と、上記内層の外周面に接して設けられた外層とを備えた耐熱ホースであって、上記内層が、下記（Ａ）成分を主成分とし下記（Ｂ）〜（Ｄ）成分を含有するとともに、（Ａ）成分１００重量部に対し（Ｃ）成分を０．３〜５重量部の割合で含有するゴム組成物からなり、上記外層が、下記（ａ）成分を主成分とし下記（ｂ）〜（ｅ）成分を含有するとともに、（ａ）成分１００重量部に対し（ｃ）成分を０．５〜１０重量部の割合で含有するゴム組成物からなることを特徴とする耐熱ホース。
（Ａ）フッ素ゴムとエチレンアクリルゴムとのアロイ。
（Ｂ）過酸化物架橋剤。
（Ｃ）多官能シアヌレートモノマー。
（Ｄ）カーボンブラック。
（ａ）アクリル系ゴム。
（ｂ）過酸化物架橋剤。
（ｃ）多官能トリメチロールモノマー。
（ｄ）イミダゾール系架橋剤。
（ｅ）カーボンブラック。
［２］上記内層に含まれる多官能シアヌレートモノマー（Ｃ）が、トリアリルシアヌレートおよびトリアリルイソシアヌレートから選ばれた少なくとも一つである、［１］に記載の耐熱ホース。
［３］上記外層に含まれる多官能トリメチロールモノマー（ｃ）が、トリメチロールプロパントリアクリレートおよびトリメチロールプロパントリメタクリレートから選ばれた少なくとも一つである、［１］または［２］に記載の耐熱ホース。
［４］上記外層に含まれるカーボンブラック（ｅ）が、ＩＳＡＦ級カーボンブラックおよびＦＥＦ級カーボンブラックからなり、その重量比が、ＩＳＡＦ級カーボンブラック：ＦＥＦ級カーボンブラック＝１：９〜９：１である、［１］〜［３］のいずれかに記載の耐熱ホース。
【０００８】
すなわち、本発明者らは、前記課題を解決するため鋭意研究を重ねた。その研究の過程で、本出願人により提案された前記特許文献３に係る耐熱ホースの開発過程では検討されなかった、耐熱ホース用途におけるホース締結部のシール性とホースの柔軟性との両立を中心に、本発明者らは各種実験を重ねた。その結果、内層材料を、フッ素ゴムとエチレンアクリルゴムとのアロイ（Ａ）と、過酸化物架橋剤（Ｂ）と、共架橋剤成分である特定量の多官能シアヌレートモノマー（Ｃ）と、カーボンブラック（Ｄ）とを含有するゴム組成物とし、外層材料を、アクリル系ゴム（ａ）と、過酸化物架橋剤（ｂ）と、共架橋剤成分である特定量の多官能トリメチロールモノマー（ｃ）と、イミダゾール系架橋剤（ｄ）と、カーボンブラック（ｅ）とを含有するゴム組成物としたところ、ホース端部にホース口金を挿入したときの追従性が高く、また、ホース全体の緊縛力が高くなったことから、ホース締結部のシール性向上が認められ、しかも、熱老化後であってもホースの柔軟性が充分確保されることが認められたことから、所期の目的が達成できることを見いだした。
なお、従来の技術常識では、架橋条件を揃えたり、層間接着性を発現させたりする意味でも、内層材料と外層材料とで、共架橋剤成分を同じ種類のものに揃えるのが一般的である。しかしながら、本発明の耐熱ホースは、耐熱ホース用途におけるホース締結部のシール性向上（緊縛力の向上を含む）とホースの柔軟性との両立を達成するため、上記のように、内層用ゴム組成物と外層用ゴム組成物とで、それぞれ異なる特定の共架橋剤成分を、特定の割合で用いている。
【発明の効果】
【０００９】
以上のように、本発明の耐熱ホースは、フッ素ゴムとエチレンアクリルゴムとのアロイ（Ａ）と、過酸化物架橋剤（Ｂ）と、特定量の多官能シアヌレートモノマー（Ｃ）と、カーボンブラック（Ｄ）とを含有するゴム組成物からなる管状の内層と、上記内層の外周面に接して設けられた、アクリル系ゴム（ａ）と、過酸化物架橋剤（ｂ）と、特定量の多官能トリメチロールモノマー（ｃ）と、イミダゾール系架橋剤（ｄ）と、カーボンブラック（ｅ）とを含有するゴム組成物からなる外層とを備えている。そのため、耐熱ホース用途におけるホース締結部のシール性とホースの柔軟性とを両立させることができる。
【図面の簡単な説明】
【００１０】
【図１】本発明の耐熱ホースの一例を示す断面図である。
【発明を実施するための形態】
【００１１】
つぎに、本発明の実施の形態について詳しく説明する。ただし、本発明は、この実施の形態に限られるものではない。
【００１２】
本発明の耐熱ホースは、例えば、図１に示すように、内層１の外周面に外層２が積層されたホースである。そして、上記内層１は、先に述べたように、フッ素ゴムとエチレンアクリルゴムとのアロイ（Ａ）を主成分とし、過酸化物架橋剤（Ｂ）、特定量の多官能シアヌレートモノマー（Ｃ）、カーボンブラック（Ｄ）を含有するゴム組成物からなる層であり、上記外層２は、アクリル系ゴム（ａ）を主成分とし、過酸化物架橋剤（ｂ）、特定量の多官能トリメチロールモノマー（ｃ）、イミダゾール系架橋剤（ｄ）、カーボンブラック（ｅ）を含有するゴム組成物からなる層である。
なお、上記内層１と外層２との層間には接着剤を使用してもよいが、両層間の接着性が高いため、接着剤を使用しなくともよい。
また、本発明において、各層の材料であるゴム組成物における「主成分」とは、その組成物全体の特性に大きな影響を与えるもののことであり、本発明においては、ゴム組成物全体の４０重量％以上を意味する。
【００１３】
つぎに、各層の形成材料について説明する。
【００１４】
《内層用ゴム組成物》
まず、本発明の耐熱ホースの内層１用材料となるゴム組成物（内層用ゴム組成物）について説明する。
上記ゴム組成物は、先に述べたように、フッ素ゴムとエチレンアクリルゴムとのアロイ（Ａ）を主成分とし、過酸化物架橋剤（Ｂ）、特定量の多官能シアヌレートモノマー（Ｃ）、カーボンブラック（Ｄ）を含有する。
【００１５】
《フッ素ゴムとエチレンアクリルゴムとのアロイ（Ａ）》
上記アロイにおけるフッ素ゴムとしては、過酸化物架橋するものが好ましく、例えば、ビニリデンフルオライド（ＶｄＦ）−ヘキサフルオロプロピレン（ＨＦＰ）系，ＶｄＦ−テトラフルオロエチレン（ＴＦＥ）−ＨＦＰ系，ＶｄＦ−クロロトリフルオロエチレン（ＣＴＦＥ）系等のＶｄＦ系フッ素ゴムや、ＴＦＥ−プロピレン（Ｐｒ）系、ＨＦＰ−エチレン系、ＶｄＦ−パーフルオロ（アルキルビニルエーテル）（ＰＡＶＥ）系、ＴＦＥ−ＰＡＶＥ系、フルオロシリコーンゴム、フルオロホスファゼンゴム、含フッ素熱可塑性エラストマー等があげられる。
【００１６】
一方、上記アロイにおけるエチレンアクリルゴム（ＡＥＭ）は、（メタ）アクリルモノマーの一種または二種以上を主成分とし、これにエチレンモノマーを導入したものである。なお、本発明において、（メタ）アクリルモノマーとは、アクリルモノマーあるいはメタクリルモノマーを意味する。
【００１７】
上記アクリルモノマーとしては、例えば、メチルアクリレート，エチルアクリレート，プロピルアクリレート，ｎ−ブチルアクリレート，ｎ−オクチルアクリレート，メトキシメチルアクリレート，メトキシエチルアクリレート，エトキシエチルアクリレート等のアクリレートがあげられる。また、上記メタクリルモノマーとしては、上記アクリルモノマーに対応するメタクリレートがあげられる。
【００１８】
また、上記エチレンアクリルゴム（ＡＥＭ）は、上記モノマー組成を有し、架橋席モノマーと乳化重合、懸濁重合、溶液重合、塊状重合等の公知の方法で共重合させたものである。上記架橋席モノマーの種類およびモル比は限定されないが、例えば２−クロロエチルビニルエーテル、クロロ酢酸ビニル等の活性塩素系、ブテンジオン酸モノアルキルエステル、詳しくはマレイン酸モノアルキルエステル、フマル酸モノアルキルエステル、イタコン酸モノアルキルエステル等のカルボキシル系、グリシジルアクリレート、グリシジルメタクリレート、アリルグリシジルエーテル、メタアリルグリシジルエーテル等のエポキシ系のモノマーがあげられ、０．５〜２重量％となるような比率で共重合させることができる。
【００１９】
そして、上記アロイ（Ａ）は、フッ素ゴムと、エチレンアクリルゴム（ＡＥＭ）とを、所定の割合で配合し、これらをニーダー，ロール，バンバリーミキサー等の混練機を用いて混練することにより、調製することができる。ここで、耐熱性等の観点から、上記アロイ（Ａ）における、フッ素ゴムとＡＥＭとの割合は、重量比で、フッ素ゴム／ＡＥＭ＝５０／５０〜８５／１５の範囲であることが好ましく、より好ましくは、フッ素ゴム／ＡＥＭ＝６５／３５〜８０／２０の範囲である。すなわち、フッ素ゴムの割合が少なすぎる（ＡＥＭの割合が多すぎる）と、アロイ自体の耐熱老化性が劣るからであり、フッ素ゴムの割合が多すぎる（ＡＥＭの割合が少なすぎる）と、外層のアクリル系ゴムとの接着性が不充分となるからである。
【００２０】
《過酸化物架橋剤（Ｂ）》
内層用ゴム組成物に用いられる過酸化物架橋剤（Ｂ）としては、例えば、１，１−ビス（ｔ−ブチルパーオキシ）−３，３，５−トリメチルシクロヘキサン、１，１−ビス（ｔ−ヘキシルパーオキシ）−３，３，５−トリメチルシクロヘキサン、１，１−ビス（ｔ−ヘキシルパーオキシ）シクロヘキサン、１，１−ビス（ｔ−ブチルパーオキシ）シクロドデカン、１，１−ビス（ｔ−ブチルパーオキシ）シクロヘキサン、２，２−ビス（ｔ−ブチルパーオキシ）オクタン、ｎ−ブチル−４，４−ビス（ｔ−ブチルパーオキシ）ブタン、ｎ−ブチル−４，４−ビス（ｔ−ブチルパーオキシ）バレレート等のパーオキシケタール類や、ジ−ｔ−ブチルパーオキサイド、ジクミルパーオキサイド、ｔ−ブチルクミルパーオキサイド、α，α'−ビス（ｔ−ブチルパーオキシ−ｍ−イソプロピル）ベンゼン、α，α'−ビス（ｔ−ブチルパーオキシ）ジイソプロピルベンゼン、２，５−ジメチル−２，５−ジ（ｔ−ブチルパーオキシ）ヘキサン、２，５−ジメチル−２，５−ビス（ｔ−ブチルパーオキシ）ヘキシン−３等のジアルキルパーオキサイド類や、アセチルパーオキサイド、イソブチリルパーオキサイド、オクタノイルパーオキサイド、デカノイルパーオキサイド、ラウロイルパーオキサイド、３，５，５−トリメチルヘキサノイルパーオキサイド、ベンゾイルパーオキサイド、２，４−ジクロロベンゾイルパーオキサイド、ｍ−トリオイルパーオキサイド等のジアシルパーオキサイド類や、ｔ−ブチルパーオキシアセテート、ｔ−ブチルパーオキシイソブチレート、ｔ−ブチルパーオキシ−２−エチルヘキサノエート、ｔ−ブチルパーオキシラウリレート、ｔ−ブチルパーオキシベンゾエート、ジ−ｔ−ブチルパーオキシイソフタレート、２，５−ジメチル−２，５−ジ（ベンゾイルパーオキシ）ヘキサン、ｔ−ブチルパーオキシマレイン酸、ｔ−ブチルパーオキシイソプロピルカーボネート、クミルパーオキシオクテート等のパーオキシエステル類や、ｔ−ブチルハイドロパーオキサイド、クメンハイドロパーオキサイド、ジイソプロピルベンゼンハイドロパーオキサイド、２，５−ジメチルヘキサン−２，５−ジハイドロパーオキサイド、１，１，３，３−テトラメチルブチルパーオキサイド等のハイドロパーオキサイド類等があげられる。これらは単独でもしくは二種以上併せて用いられる。
【００２１】
上記過酸化物架橋剤（Ｂ）の含有量（原体の配合部数）は、前記アロイ（Ａ）１００重量部に対して、０．８〜２．３重量部が好ましく、特に好ましくは１．１〜１．９重量部である。このような量で含有することにより、ホースの柔軟性が損なわれることなく、充分な架橋がなされるようになる。
【００２２】
《多官能シアヌレートモノマー（Ｃ）》
内層用ゴム組成物に用いられる多官能シアヌレートモノマー（Ｃ）としては、例えば、トリアリルシアヌレート（ＴＡＣ）、トリアリルイソシアヌレート（ＴＡＩＣ）、トリアリルトリシアヌレート等があげられる。これらは単独でもしくは二種以上併せて用いられる。なかでも、本発明の作用効果の観点から、ＴＡＣおよびＴＡＩＣが好ましく、より好ましくはＴＡＩＣである。
【００２３】
そして、本発明の作用効果の観点から、上記多官能シアヌレートモノマー（Ｃ）の含有量（原体の配合部数）は、前記アロイ（Ａ）１００重量部に対して、０．３〜５重量部とする必要がある。好ましくは、上記多官能シアヌレートモノマー（Ｃ）の含有量（原体の配合部数）は、前記アロイ（Ａ）１００重量部に対して、０．５〜４重量部の範囲であり、より好ましくは０．７〜２重量部の範囲である。すなわち、上記多官能シアヌレートモノマー（Ｃ）の含有量が少なすぎると、所望の緊縛力が得られず、上記多官能シアヌレートモノマー（Ｃ）の含有量が多すぎると、耐熱性が損なわれるからである。
【００２４】
《カーボンブラック（Ｄ）》
内層用ゴム組成物に用いられるカーボンブラック（Ｄ）としては、例えば、ＳＡＦ級、ＩＳＡＦ級、ＨＡＦ級、ＭＡＦ級、ＦＥＦ級、ＧＰＦ級、ＳＲＦ級、ＦＴ級、ＭＴ級等のものがあげられる。これらは単独でもしくは二種以上併せて用いられる。これらのなかでも、柔軟性と強度の観点から、ＭＡＦ級カーボンブラックが好ましく用いられる。
【００２５】
上記カーボンブラック（Ｄ）の含有量は、前記アロイ（Ａ）１００重量部に対して、１０〜５０重量部が好ましく、特に好ましくは２０〜４０重量部である。このような量で含有することにより、所望の柔軟性と強度を得ることができるようになる。
【００２６】
本発明で使用する内層用ゴム組成物には、フッ素ゴムとエチレンアクリルゴムとのアロイ（Ａ）、過酸化物架橋剤（Ｂ）、多官能シアヌレートモノマー（Ｃ）、カーボンブラック（Ｄ）に加えて、加工助剤、老化防止剤等を、必要に応じて配合しても差し支えない。なお、上記内層用ゴム組成物において、共架橋剤成分は、上記多官能シアヌレートモノマー（Ｃ）のみであることが望ましい。すなわち、他の共架橋剤成分を内層用ゴム組成物に用いた場合、圧縮永久歪みが大きくなり、所望の緊縛力を得ることができないからである。
【００２７】
そして、本発明で使用する内層用ゴム組成物は、例えば、先に述べたようにして混練して調製した上記アロイ（Ａ）に、カーボンブラック（Ｄ）等を配合し、さらにニーダー等で混練して、プレコンパウンドを調製した後、上記プレコンパウンドに、過酸化物架橋剤（Ｂ）、多官能シアヌレートモノマー（Ｃ）等を配合し、これらをロール，バンバリーミキサー等で混練することにより、調製することができる。
【００２８】
《外層用ゴム組成物》
つぎに、本発明の耐熱ホースの外層２用材料となるゴム組成物（外層用ゴム組成物）について説明する。
上記ゴム組成物は、先に述べたように、アクリル系ゴム（ａ）を主成分とし、過酸化物架橋剤（ｂ）、特定量の多官能トリメチロールモノマー（ｃ）、イミダゾール系架橋剤（ｄ）、カーボンブラック（ｅ）を含有するゴム組成物からなる。なお、上記過酸化物架橋剤（ｂ）は、内層用材料中の過酸化物架橋剤（Ｂ）と同じであっても、異なっていてもよい。
【００２９】
《アクリル系ゴム（ａ）》
外層用ゴム組成物に用いられるアクリル系ゴム（ａ）としては、アクリル酸エステル含有量が７０〜１００重量％、エチレン含有量が０〜１０重量％、酢酸ビニル含有量が０〜２０重量％であるものが、耐熱性の点から好ましい。
【００３０】
上記アクリル酸エステルとしては、例えば、アクリル酸メチル、アクリル酸エチル、アクリル酸ｎ−ブチル、アクリル酸メトキシエチル等のアクリル酸アルコキシアクリル等があげられる。
【００３１】
なお、上記アクリル系ゴム（ａ）には、架橋席モノマーを０〜５重量％共重合させても差し支えない。上記モノマーとしては、例えば、活性ハロゲン基、エポキシ基、カルボキシル基、水酸基、アミド基、ジエン基等を有するモノマー等があげられる。なかでも、グリシジルメタアクリレート等のエポキシ基、マレイン酸モノブチル等のカルボキシル基が好ましい。
【００３２】
《過酸化物架橋剤（ｂ）》
外層用ゴム組成物に用いられる過酸化物架橋剤（ｂ）としては、例えば、１，１−ビス（ｔ−ブチルパーオキシ）−３，３，５−トリメチルシクロヘキサン、１，１−ビス（ｔ−ヘキシルパーオキシ）−３，３，５−トリメチルシクロヘキサン、１，１−ビス（ｔ−ヘキシルパーオキシ）シクロヘキサン、１，１−ビス（ｔ−ブチルパーオキシ）シクロドデカン、１，１−ビス（ｔ−ブチルパーオキシ）シクロヘキサン、２，２−ビス（ｔ−ブチルパーオキシ）オクタン、ｎ−ブチル−４，４−ビス（ｔ−ブチルパーオキシ）ブタン、ｎ−ブチル−４，４−ビス（ｔ−ブチルパーオキシ）バレレート等のパーオキシケタール類や、ジ−ｔ−ブチルパーオキサイド、ジクミルパーオキサイド、ｔ−ブチルクミルパーオキサイド、α，α'−ビス（ｔ−ブチルパーオキシ−ｍ−イソプロピル）ベンゼン、α，α'−ビス（ｔ−ブチルパーオキシ）ジイソプロピルベンゼン、２，５−ジメチル−２，５−ジ（ｔ−ブチルパーオキシ）ヘキサン、２，５−ジメチル−２，５−ビス（ｔ−ブチルパーオキシ）ヘキシン−３等のジアルキルパーオキサイド類や、アセチルパーオキサイド、イソブチリルパーオキサイド、オクタノイルパーオキサイド、デカノイルパーオキサイド、ラウロイルパーオキサイド、３，５，５−トリメチルヘキサノイルパーオキサイド、ベンゾイルパーオキサイド、２，４−ジクロロベンゾイルパーオキサイド、ｍ−トリオイルパーオキサイド等のジアシルパーオキサイド類や、ｔ−ブチルパーオキシアセテート、ｔ−ブチルパーオキシイソブチレート、ｔ−ブチルパーオキシ−２−エチルヘキサノエート、ｔ−ブチルパーオキシラウリレート、ｔ−ブチルパーオキシベンゾエート、ジ−ｔ−ブチルパーオキシイソフタレート、２，５−ジメチル−２，５−ジ（ベンゾイルパーオキシ）ヘキサン、ｔ−ブチルパーオキシマレイン酸、ｔ−ブチルパーオキシイソプロピルカーボネート、クミルパーオキシオクテート等のパーオキシエステル類や、ｔ−ブチルハイドロパーオキサイド、クメンハイドロパーオキサイド、ジイソプロピルベンゼンハイドロパーオキサイド、２，５−ジメチルヘキサン−２，５−ジハイドロパーオキサイド、１，１，３，３−テトラメチルブチルパーオキサイド等のハイドロパーオキサイド類等があげられる。これらは単独でもしくは二種以上併せて用いられる。
【００３３】
上記過酸化物架橋剤（ｂ）の含有量（原体の配合部数）は、アクリル系ゴム（ａ）１００重量部に対して、０．６〜３．０重量部が好ましく、特に好ましくは１．０〜２．０重量部である。このような量で含有することにより、柔軟性と強度を両立するようになる。
【００３４】
《多官能トリメチロールモノマー（ｃ）》
外層用ゴム組成物に用いられる多官能トリメチロールモノマー（ｃ）としては、例えば、トリメチロールプロパントリアクリレート、トリメチロールプロパントリメタクリレート等があげられる。これらは単独でもしくは二種以上併せて用いられる。なかでも、本発明の作用効果の観点から、トリメチロールプロパントリメタクリレートが好ましい。
【００３５】
そして、本発明の作用効果の観点から、上記多官能トリメチロールモノマー（ｃ）の含有量（原体の配合部数）は、前記アクリル系ゴム（ａ）１００重量部に対して、０．５〜１０重量部とする必要がある。好ましくは、上記多官能トリメチロールモノマー（ｃ）の含有量（原体の配合部数）は、前記アクリル系ゴム（ａ）１００重量部に対して、０．７〜５重量部の範囲であり、より好ましくは１〜３重量部の範囲である。すなわち、上記多官能トリメチロールモノマー（ｃ）の含有量が少なすぎると、所望のシール性が得られず、上記多官能トリメチロールモノマー（ｃ）の含有量が多すぎると、耐熱性が損なわれるからである。
【００３６】
《イミダゾール系架橋剤（ｄ）》
外層用ゴム組成物に用いられるイミダゾール系架橋剤（ｄ）としては、例えば、ヘキサメチレンジアミン、ヘキサメチレンジアミンカルバメート、テトラメチレンペンタミン、Ｎ，Ｎ'−ジシンナミリデン−１，６−ヘキサンジアミン、４，４'−メチレンビス（シクロヘキシルアミン）、４，４'−メチレンジアニリン、４，４'−オキシフェニルジフェニルアミン、ｍ−フェニレンジアミン、ｐ−フェニレンジアミン、４，４'−メチレンビス（ｏ−クロロアニリン）、４，４'−ジアミノジフェニルエーテル、３，４'−ジアミノジフェニルエーテル、４，４'−（ｍ−フェニレンジイソプロピリデン）ジアニリン、４，４'−（ｐ−フェニレンジイソプロピリデン）ジアニリン、２，２'−ビス〔４−（４−アミノフェノキシ）フェニル〕プロパン、４，４'−ジアミノベンズアニリド、４，４'−ビス（４−アミノフェノキシ）ビフェニル、ｍ−キシリレンジアミン、ｐ−キシリレンジアミン、１，３，５−ベンゼントリアミン、１，３，５−ベンゼントリアミノメチル、ヘキサメチレンジアミン−シンナムアルデヒド付加物、ヘキサメチレンジアミン−ジベンゾエート塩等があげられる。これらは単独でもしくは二種以上併せて用いられる。
【００３７】
上記イミダゾール系架橋剤（ｄ）の含有量は、耐熱性の観点から、前記アクリル系ゴム（ａ）１００重量部に対して、０．１〜５．０重量部が好ましく、より好ましくは０．２〜３．０重量部の範囲である。
【００３８】
《カーボンブラック（ｅ）》
外層用ゴム組成物に用いられるカーボンブラック（ｅ）としては、例えば、ＳＡＦ級、ＩＳＡＦ級、ＨＡＦ級、ＭＡＦ級、ＦＥＦ級、ＧＰＦ級、ＳＲＦ級、ＦＴ級、ＭＴ級等のものがあげられる。これらは単独でもしくは二種以上併せて用いられる。これらのなかでも、ホース強度と伸び（ホース端部にホース口金を挿入したときの追従性）の観点から、上記カーボンブラック（ｅ）は、ＩＳＡＦ級カーボンブラックおよびＦＥＦ級カーボンブラックからなり、その重量比が、ＩＳＡＦ級カーボンブラック：ＦＥＦ級カーボンブラック＝１：９〜９：１であるものが好ましく、より好ましくは、ＩＳＡＦ級カーボンブラックおよびＦＥＦ級カーボンブラックからなり、その重量比が、ＩＳＡＦ級カーボンブラック：ＦＥＦ級カーボンブラック＝６：４〜４：６のものである。
【００３９】
上記カーボンブラック（ｅ）の含有量は、アクリル系ゴム（ａ）１００重量部に対して、２０〜１００重量部が好ましく、特に好ましくは４０〜８０重量部である。このような量で含有することにより、所望の柔軟性と強度を得ることができるようになる。
【００４０】
本発明で使用する外層用ゴム組成物には、アクリル系ゴム（ａ）、過酸化物架橋剤（ｂ）、多官能トリメチロールモノマー（ｃ）、イミダゾール系架橋剤（ｄ）、カーボンブラック（ｅ）に加えて、加硫促進剤、老化防止剤、可塑剤等を必要に応じて配合しても差し支えない。なお、上記外層用ゴム組成物において、共架橋剤成分は、上記多官能トリメチロールモノマー（ｃ）のみであることが望ましい。すなわち、他の共架橋剤成分を外層用ゴム組成物に用いた場合、ホース端部にホース口金を挿入したときの追従性に劣ったり、ホース内を流れる流体の圧力によりホースが変形するのを抑制する効果が少なかったりするからである。
【００４１】
上記加硫促進剤としては、例えば、チオウレア系，チアゾール系，スルフェンアミド系，チウラム系，アルデヒドアンモニア系，アルデヒドイミダゾール系，グアニジン系等の加硫促進剤や、第４級アンモニウム塩があげられる。これらは単独でもしくは二種以上併せて用いられる。これらのなかでも、層間接着性の点で、チオウレア系加硫促進剤、第４級アンモニウム塩が好ましい。
【００４２】
上記チオウレア系加硫促進剤としては、例えば、Ｎ，Ｎ'−ジフェニルチオウレア、Ｎ，Ｎ'−ジエチルチオウレア、Ｎ，Ｎ'−ジブチルチオウレア、ジブチルチオウレア、ジラウリルチオウレア、トリメチルチオウレア、エチレンチオウレア、２−メルカプトイミダゾリン、２−イミダゾリン−２−チオール等があげられる。これらは単独でもしくは二種以上併せて用いられる。これらのなかでも、層間接着性の点で、トリメチルチオウレアが好ましい。
【００４３】
上記第４級アンモニウム塩としては、例えば、テトラエチルアンモニウムブロマイド、テトラブチルアンモニウムクロライド、セチルトリメチルアンモニウムブロマイド、ｎ−ドデシルトリメチルアンモニウムブロマイド、セチルピリジウムクロライド、１，８−ジアザ−ビシクロ（５，４，０）ウンデセン−７−ベンジルアンモニウムクロライド、セチルピリジウムアイオダイド等があげられる。これらは単独でもしくは二種以上併せて用いられる。これらのなかでも、層間接着性の点で、テトラエチルアンモニウムブロマイドが好ましい。
【００４４】
上記加硫促進剤の含有量は、アクリル系ゴム（ａ）１００重量部に対して０．１〜５．０重量部が好ましく、特に好ましくは０．２〜３．０重量部である。上記加硫促進剤の含有量が少なすぎると、層間接着性の向上効果が得にくくなる傾向がみられ、上記加硫促進剤の含有量が多すぎると、スコーチする傾向がみられる。
【００４５】
上記老化防止剤としては、例えば、カルバメート系，フェニレンジアミン系，フェノール系，ジフェニルアミン系，キノリン系等の老化防止剤や、ワックス類等があげられる。これらは単独でもしくは二種以上併せて用いられる。
【００４６】
上記老化防止剤の含有量は、アクリル系ゴム（ａ）１００重量部に対して、０．５〜１０重量部が好ましく、特に好ましくは１〜４重量部である。
【００４７】
本発明で使用する外層用ゴム組成物は、例えば、アクリル系ゴム（ａ）に、カーボンブラック（ｅ）等を配合し、ニーダー等で混練した後、過酸化物架橋剤（ｂ）、多官能トリメチロールモノマー（ｃ）、イミダゾール系架橋剤（ｄ）等を配合し、これらをニーダー，ロール，バンバリーミキサー等の混練機を用いて混練することにより、調製することができる。
【００４８】
つぎに、本発明の耐熱ホースの製法について具体的に説明する。すなわち、前述の方法に従い、内層用ゴム組成物、および外層用ゴム組成物をそれぞれ調製する。そして、これらを、マンドレル上に共押出成形し、所定の条件（例えば、１６０℃×４５分）でスチーム加硫した後、所定の条件（例えば、１５０℃×８時間）でオーブンにて二次加硫する。これにより、内層１の外周面に外層２が積層形成され、接着剤レスで両層が接着してなる耐熱ホース（図１参照）を得ることができる。なお、本発明の耐熱ホースの製法においては、上記マンドレルは使用しなくても差し支えない。また、上記各層の形成を、各層ごとに行い、その層間に接着剤を塗布することにより、層間接着性を発現するようにしてもよい。
【００４９】
本発明の耐熱ホースは、前記図１に示した構造に限定されるものではなく、外層２の外周面に、さらに、ゴム材料からなる補強用の最外層等を形成しても差し支えない。なお、上記最外層の形成材料は、外層用材料と同様のゴム組成物であっても差し支えない。この場合、外層と最外層とは接着剤レスで直接加硫接着することができる。また、本発明の耐熱ホースは、内層１／外層２／補強糸層／最外層の構造であってもよく、補強糸層に接着剤処理を施してもよい。
【００５０】
本発明の耐熱ホースにおいて、ホース内径は３〜１００ｍｍが好ましく、特に好ましくは５〜７０ｍｍである。また、内層１の厚みは０．２〜５．０ｍｍが好ましく、特に好ましくは１．０〜４．０ｍｍであり、外層２の厚みは０．５〜５．０ｍｍが好ましく、特に好ましくは１．０〜３．０ｍｍである。
【実施例】
【００５１】
つぎに、実施例について比較例と併せて説明する。ただし、本発明はこれら実施例に限定されるものではない。
【００５２】
まず、実施例および比較例に先立ち、下記のようにして、内層用ゴム組成物および外層用ゴム組成物を調製した。
【００５３】
《内層用ゴム組成物Ａ〜Ｆの調製》
下記の表１に示すフッ素ゴム（ＦＫＭ）およびエチレンアクリルゴム（ＡＥＭ）を、同表に示す割合でニーダーに仕込み、混練した後、過酸化物架橋剤および共架橋剤を除く他の材料を同表に示す割合で配合し、さらに混練することにより、プレコンパウンドを調製した。つぎに、上記プレコンパウンドに、過酸化物架橋剤および共架橋剤を同表に示す割合で配合し、これらをロールで混練して、内層用ゴム組成物を調製した。なお、下記の表１に示す、過酸化物架橋剤および共架橋剤の配合部数は、原体の配合部数を示す。
【００５４】
【表１】
2020133841.tif 000003
【００５５】
なお、上記の表１に示す各材料は、以下の通りである。
【００５６】
〔フッ素ゴム（ＦＫＭ）〕
テクノフロンＰ−４５７、ソルベイ社製
【００５７】
〔エチレンアクリルゴム（ＡＥＭ）〕
ＶＡＭＡＣ  Ｄ−Ｐ、デュポン社製
【００５８】
〔過酸化物架橋剤〕
ルペロックスＦ、アルケマ社製
【００５９】
〔共架橋剤(i)〕
トリアリルイソシアヌレート（ＶＵＬＣＯＦＡＣ ＴＡＩＣ−７０、サフィック アルカン社製）
【００６０】
〔共架橋剤(ii)〕
トリメチロールプロパントリメタクリレート（ハイクロスＭ、精工化学社製）
【００６１】
〔カーボンブラック（ＣＢ−１）〕
ＭＡＦ級カーボンブラック（シースト  １１６、東海カーボン社製）
【００６２】
〔ステアリン酸〕
ルナック  Ｓ−３０、花王社製
【００６３】
《外層用ゴム組成物ａ〜ｉの調製》
下記の表２に示す割合で、アクリル系ゴムに対して、過酸化物架橋剤，イミダゾール系架橋剤および共架橋剤を除く他の材料を同表に示す割合で配合し、ニーダーを用いて混練した後、過酸化物架橋剤，イミダゾール系架橋剤および共架橋剤を同表に示す割合でロールを用いて混練し、外層用ゴム組成物を調製した。なお、下記の表２に示す、過酸化物架橋剤および共架橋剤の配合部数は、原体の配合部数を示す。
【００６４】
【表２】
2020133841.tif 000004
【００６５】
なお、上記表２に示す各材料は、以下の通りである。
【００６６】
〔アクリル系ゴム〕
アクリル酸エチル／アクリル酸ｎ−ブチル／グリシジルメタアクリレート＝５９．５／４０／０．５（ｗｔ％）の共重合ゴム
【００６７】
〔過酸化物架橋剤〕
パーブチルＰ、日油社製
【００６８】
〔加硫促進剤(i)〕
トリメチルチオウレア、大内新興化学工業社製
【００６９】
〔加硫促進剤(ii)〕
テトラエチルアンモニウムブロマイド、東京化成工業社製
【００７０】
〔共架橋剤(i)〕
トリアリルイソシアヌレート（ＶＵＬＣＯＦＡＣ  ＴＡＩＣ−７０、サフィック  アルカン社製）
【００７１】
〔共架橋剤(ii)〕
トリメチロールプロパントリメタクリレート（ハイクロスＭ、精工化学社製）
【００７２】
〔イミダゾール系架橋剤〕
１，２−ジメチルイミダゾール、四国化成社製
【００７３】
〔カーボンブラック（ＣＢ−２）〕
ＦＥＦ級カーボンブラック（ＰＵＲＥＸ  ＨＳ４５、ＯＲＩＯＮ  ＥＮＧＩＮＥＥＲＥＤ  ＣＡＲＢＯＮＳ社製）
【００７４】
〔カーボンブラック（ＣＢ−３）〕
ＩＳＡＦ級カーボンブラック（ＣＯＲＡＸ  Ｎ２２０、ＯＲＩＯＮ  ＥＮＧＩＮＥＥＲＥＤ  ＣＡＲＢＯＮＳ社製）
【００７５】
〔ステアリン酸〕
ルナック  Ｓ−３０、花王社製
【００７６】
〔可塑剤〕
アデカサイザーＲＳ−７３５、ＡＤＥＫＡ社製
【００７７】
［実施例１］
内層用ゴム組成物および外層用ゴム組成物を、後記の表３に示す組み合わせで使用した耐熱ホースを作製した。すなわち、内層用ゴム組成物Ａおよび外層用ゴム組成物ａを、マンドレル上に共押出成形し、１６０℃×４５分間のスチーム加硫を行った後、１５０℃で８時間オーブンにて二次加硫することにより、内層（厚み１．５ｍｍ）の外周面に外層（厚み１．０ｍｍ）が直接形成されてなる耐熱ホース（内径３０ｍｍ、外径３５ｍｍ）を作製した。
【００７８】
［実施例２〜８、比較例１〜７］
内層用ゴム組成物および外層用ゴム組成物の組み合わせを、後記の表３および表４に示す組み合わせに変更する以外は、実施例１と同様にして耐熱ホースを作製した。
【００７９】
このようにして得られた実施例および比較例の耐熱ホースを用いて、下記の基準に従い、各特性の評価を行った。この結果を、後記の表３および表４に併せて示した。
【００８０】
〔シール性〕
耐熱ホースにおけるホース内層とホース外層とから、それぞれ、スライスしてサンプルを採取した。そして、上記サンプルから、ＪＩＳ  Ｋ  ６２６３  Ａ法に準拠して、短冊２号形テストピースを打抜き、上記テストピースに対し、１５０℃雰囲気下での５０％伸張試験を行った。すなわち、上記伸張試験直後のテストピースの応力（初期応力。ピーク応力とも言う。）、および上記伸張試験を１時間行った後のテストピースの応力（緩和後応力）を、ＪＩＳ  Ｋ  ６２６３  Ａ法に準拠して測定した。
緊縛力評価としては、ホース内層およびホース外層のテストピースが、共に、初期応力１．０ＭＰa以上かつ緩和後応力０．８ＭＰa以上を満たすものを「◎」、上記「◎」には該当しないものの、上記ホース内層およびホース外層のテストピースが、共に、初期応力０．７ＭＰa以上かつ緩和後応力０．５ＭＰa以上を満たすものを「○」、上記「◎」，「○」のいずれにも該当しなかったものを「×」と評価した。なお、上記緊縛力評価は、シール性の評価基準に含まれる。
【００８１】
〔耐熱性〕
耐熱ホースの熱老化試験を、２つの条件（条件１：２２５℃雰囲気下で１６８時間。条件２：１７５℃雰囲気下で１６８時間。）で、それぞれ実施した。そして、条件１で熱老化させた後の耐熱ホースからはホース内層のサンプルを、条件２で熱老化させた後の耐熱ホースからはホース外層のサンプルを、それぞれスライスして採取し、上記サンプルからＪＩＳ５号ダンベルを打ち抜き、このダンベルを用い、ＪＩＳ  Ｋ６２５１に準拠して、破断時の伸び［Ｅｂ］を測定した。そして、この測定値からホース内層，ホース外層から得られたダンベルの伸び率（内層伸び率，外層伸び率）を計算した。
耐熱性評価としては、上記内層伸び率，外層伸び率が共に１５０％以上であったものを「◎」、上記「◎」には該当しないものの上記内層伸び率，外層伸び率が共に１００％以上であったものを「○」、上記「◎」，「○」のいずれにも該当しなかったものを「×」と評価した。
【００８２】
【表３】
2020133841.tif 000005
【００８３】
【表４】
2020133841.tif 000006
【００８４】
上記表３の結果より、実施例の耐熱ホースは、シール性評価および耐熱性評価が共に高く、ホース締結部のシール性向上と熱環境下でのホースの柔軟性向上との両立を図ることができるものと認められた。
【００８５】
これに対して、上記表４に示されるように、比較例の耐熱ホースは、実施例の耐熱ホースにみられるように、シール性評価および耐熱性評価の双方の評価が高い結果となることはなかった。なお、比較例１，３のホースは、加硫時に外層のゴムが発泡し、ホースを成形することができなかった。
【産業上の利用可能性】
【００８６】
本発明の耐熱ホースは、耐熱性が要求されるホース全般に使用可能であるが、耐熱性が要求される自動車用過給配管（インタークーラーホース、ＥＧＲホース等）として有用である。また、本発明の耐熱ホースは、燃料ホース、バキュームブレーキホース、コモンレールディーゼル燃料ホース、ＤＰＦ（ディーゼル・パーティキュレート・フィルター）センサーホース等の自動車用耐熱ホースとしても用いることができる。なお、本発明の耐熱ホースは、自動車用耐熱ホースに限らず、建機用、船舶用、航空機用耐熱ホースとしても使用することができる。
【符号の説明】
【００８７】
１  内層
２  外層
【図１】
2020133841.tif 000007